(57)【要約】      （修正有）【課題】製造が容易で、溶媒への溶解性、樹脂との相溶性が良好であり、しかも近赤外吸収領域が広く、耐熱性、耐久性に優れた近赤外線吸収材料を提供。【解決手段】  下記式で表される近赤外線吸収材料。2009120749.tif 000034【選択図】なし【特許請求の範囲】
【請求項１】
下記一般式（１）で表される近赤外線吸収材料。
一般式（１）
【化１】
2009120749.tif 000032
（式中、Ｍ1は金属原子を表し、
Ｒ1〜Ｒ4のうち少なくともひとつは下記一般式（２）で表される基を表し、
Ｒ1とＲ2、および、Ｒ3とＲ4はそれぞれ互いに結合して環を形成しても良く、また一価の塩となっていても良い。）
一般式（２）
【化２】
2009120749.tif 000033
（式中、Ｒ5は未置換のアルキレン基を表し、
Ｘ1およびＸ2はそれぞれ独立に、直接結合または未置換のアルキレン基を表し、
Ｒ6は置換もしくは未置換のアルキル基または置換もしくは未置換のアルコキシ基を表し、
Ｒ7は置換もしくは未置換のアルコキシ基を表し、Ｒ6およびＲ7は互いに結合して環を形成しても良い。）
【請求項２】
Ｒ6が置換もしくは未置換のアルコキシ基であることを特徴とする請求項１に記載の近赤外線吸収材料。
【請求項３】
Ｘ1およびＸ2が直接結合であることを特徴とする請求項１または２に記載の近赤外線吸収材料。
【請求項４】
一般式（１）の近赤外線吸収材料と異なる吸収波長を有する化合物を含む請求項１〜３いずれかに記載の近赤外線吸収材料。
【請求項５】
さらにバインダー樹脂および／または溶剤を含む、請求項４に記載の近赤外線吸収材料。
【請求項６】
バインダー樹脂が粘着性バインダーである請求項５に記載の近赤外線吸収材料。
【請求項７】
請求項１〜６いずれかに記載の近赤外線吸収材料を含む層を有してなる積層体。
【請求項８】
請求項７に記載の積層体を含んでなる光学フィルター。
【発明の詳細な説明】
【技術分野】
【０００１】
本発明は、新規のジチオール系材料からなる近赤外線吸収材料、該近赤外線吸収材料を含有する近赤外線吸収材料、前記近赤外線吸収材料を含む層を有する積層体、前記近赤外線吸収材料を含む近赤外線吸収フィルムおよび前記近赤外線吸収材料を含む近赤外線吸収フィルターに関する。更に詳細には、半導体受光素子用、プラズマディスプレイ用、液晶ディスプレイ用などの光学フィルターやその他種々の近赤外線吸収あるいは近赤外線カットフィルター、近赤外線吸収あるいは近赤外線カットフィルム、さらには光学記録用色素、レーザーマーキング用近赤外線吸収材料、レーザー溶着における近赤外線吸収材料など種々の用途において有用に用いられる、前記近赤外線吸収材料、これら近赤外線吸収材料を含む層を有する積層体、前記近赤外線吸収材料を含む近赤外線吸収フィルムおよび前記近赤外線吸収材料を含む近赤外線吸収フィルターに関する。
【背景技術】
【０００２】
近赤外部に吸収を有する近赤外線吸収材料としては、種々のものが知られている。これら近赤外線吸収材料の中で、有機ニッケル系錯体は、一般に８００ｎｍ〜１１００ｎｍの近赤外部に吸収を有し、近赤外線吸収材料として優れた性質を有している。そして主な用途として、近赤外線を吸収・カットする機能を有する半導体受光素子用の光学フィルター、省エネルギー用に熱線を遮断する近赤外線吸収フィルムや近赤外線吸収板、太陽光の選択的な利用を目的とする農業用近赤外線吸収フィルム、近赤外線の吸収熱を利用する記録媒体、電子機器用近赤外線カットフィルター、写真用近赤外線フィルター、保護めがね、サングラス、熱線遮断フィルム、光学記録用色素、光学文字読み取り記録、機密文書複写防止用、電子写真感光体、レーザー溶着、プラズマディスプレイ用前面フィルターなどの用途に用いられている。またＣＣＤカメラ用ノイズカットフィルター、ＣＭＯＳイメージセンサ用フィルターにも用いられている。
【０００３】
一方、プラズマディスプレイ（ＰＤＰ）では、発光素子が８００〜１０５０ｎｍのネオンガスの輝線を発し、これにより近赤外線リモコンを用いた機器の誤作動が発生するという問題がある。これを解決するためにＰＤＰには近赤外線を吸収するフィルターが用いられているが、このフィルターには優れた可視透過性が求められる。また、このフィルターに用いられる色素には高い熱安定性、高耐光性も要求されているが、材料劣化によるフィルターの色度変化・近赤外線吸収能力の低下が課題となっている。
【０００４】
また、カメラやビデオカメラ等の光学機器では、光信号を電気信号に変換するために、シリコンダイオード素子、相補型金属酸化物半導体（ＣＭＯＳ）や電荷結合素子（ＣＣＤ）等が使用される。これらの光−電気変換素子（以下、「光学素子」という）は、３００〜１１００ｎｍという広範囲の光感応領域を有するので、人間の目の視感度４００〜７００ｎｍと比較すると、近赤外領域で強く感応することになる。一般に、カメラやビデオカメラのような光学機器では、人間の視感度領域の波長光に感応することが必要で、この領域から外れた波長光はむしろ好ましくなく、測光や色再現性に支障をきたすこととなる。したがって、この場合、可視光線を透過し、かつ、近赤外領域の光を効率よく吸収カットする光学フィルターが必要となる。
【０００５】
上記ＣＣＤ、ＣＭＯＳ用フィルターとしてりん酸エステル銅化合物を樹脂に分散したもの（例えば、特許文献１〜５参照）、ローパス機能と視感度補正機能を有する複合光学フィルター（例えば、特許文献６参照）ホスフィン酸化物をモノマーの一成分として重合させた樹脂からなるフィルター（例えば、特許文献７参照）等があるが、耐久性・透明性という点では必ずしも満足できるものではない。
【０００６】
有機ニッケル系錯体としてジチオール系錯体も知られている。公知のジチオール系錯体近赤外線吸収材料としては、ビス（ジチオベンジル）ニッケル錯体化合物（例えば、特許文献８、９参照）、ビス（１，２−アセナフチレンジチオラト）ニッケル錯体化合物（例えば、特許文献１０参照）、４−ｔｅｒｔ−ブチル−１，２−ベンゼンジチオールニッケル錯体（例えば、特許文献１１参照）、アルコキシ基を有するビス（ジチオベンジル）ニッケル錯体化合物（例えば、特許文献１２参照）が挙げられる。また、高分子ジチオール錯体ではジチオラートニッケル高分子錯体（例えば、特許文献１３参照）、ビスジチオレン錯体ポリマー（例えば、特許文献１４参照）等が知られている。ビスジチオレン錯体ポリマーは、〜８００ｎｍと比較的短波長に吸収波長領域があり、一般的な近赤外線吸収材料用途としては不適である。また錯体骨格部位に置換基を持たないため溶解性に乏しいという欠点があった。また多核型チオール錯体（例えば、特許文献１５参照）あるいは４級ホスホニウムビス（シス−１，２−エチレンジチオラト）ニッケレート誘導体（例えば、特許文献１６参照）、二級アルキル基を有するジチオレート金属錯体（例えば、特許文献１７参照）も長波長吸収材料として知られているが、溶媒に対する溶解性が低い、樹脂との相溶性に乏しい、あるいは融点が低いため耐熱性に欠けるなど、実用的ではなかった。
【０００７】
同様に近赤外線吸収化合物としてフタロシアニン系材料が知られている。このようなフタロシアニン系材料として、置換基を有するフタロシアニン化合物もしくはナフタロシアニン化合物（例えば、特許文献１８参照）、アミノ基を有するフタロシアニン化合物（例えば、特許文献１９〜２３参照）、含フッ素フタロシアニン化合物（例えば、特許文献２４、２５参照）等が知られている。
【０００８】
さらに、ジイモニウム系色素は、長波長（９５０ｎｍ〜１１００ｎｍ）を幅広く吸収し、かつ可視光の透明性も極めて良好な材料であり、種々のものが知られている（例えば、特許文献２６〜２９参照）。そしてこの色素は、高い溶解性、樹脂相溶性をも有している。しかし、耐熱性や耐光性は、必ずしも満足できるものではない。
【０００９】
また、特殊な例ではオレフィンコポリマーを置換基としてもつジチオールニッケル錯体（例えば特許文献３０）も知られているが、合成過程も長く、合成の難易度が高いこと、また色素が樹脂に連結されているため合成後色素の濃度を調節することが難く、合成毎にモル吸光係数がばらつくことを考えると明らかに実用的ではない。
【００１０】
上記近赤外線吸収材に用いられる近赤外線吸収色素は、一般的に、溶媒に溶解させた後、樹脂と混合してプラスチック等の基板にコーティングするか、あるいは樹脂と加熱混練されて、フィルム状、シート状、板状あるいはその他の形状に成形されて用いられる。そのため、上記近赤外線吸収色素には、溶媒に対する溶解性や樹脂との相溶性等に優れていることが求められる。さらに、上記近赤外線吸収材料は、屋外で使用される場合もあるので、近赤外線吸収色素自身にも高い耐久性、熱安定性等が要求される。
【００１１】
【特許文献１】ＷＯ９９／２６９５１号公報
【特許文献２】ＷＯ９９／２６９５２号公報
【特許文献３】特開２０００−７８７１号公報
【特許文献４】ＷＯ９８／５５８８５号公報
【特許文献５】特開２０００−３８３９６号公報
【特許文献６】特開平８−１４６２１６号公報
【特許文献７】特開２０００−９８１３０号公報
【特許文献８】特開昭６３−２２７５９７号公報
【特許文献９】特開昭６４−６１４９２号公報
【特許文献１０】特許第２９２３０８４号公報
【特許文献１１】特開昭６３−３０７８５３号公報
【特許文献１２】特開平２−２６４７８８号公報
【特許文献１３】特開平４−１９８３０４号公報
【特許文献１４】米国特許第５０８９５８５号明細書
【特許文献１５】特開２００５−１８１９６６号公報
【特許文献１６】特公平６−７２１４７号公報
【特許文献１７】特開２００５−２３２１５８号公報
【特許文献１８】特開平１０−７８５０９号公報
【特許文献１９】特開２００４−１８５６１号公報
【特許文献２０】特開２００１−１０６６８９号公報
【特許文献２１】特開２０００−６３６９１号公報
【特許文献２２】日本特許第２７４６２９３号公報、
【特許文献２３】日本特許第３２２６５０４号公報
【特許文献２４】日本特許第２９０７６２４号公報、
【特許文献２５】日本特許第３０１４２２１号公報
【特許文献２６】特開平０５−２４７４３７号公報
【特許文献２７】特開２００５−３２５２９２号公報
【特許文献２８】日本特許第３６９９４６４号公報
【特許文献２９】特開２００３−０９６０４０号公報
【特許文献３０】米国特許第６４８９３９９号明細書
【発明の開示】
【発明が解決しようとする課題】
【００１２】
従来近赤外線吸収色素として用いられている、置換ベンゼンジチオールニッケル錯体類、フタロシアニン類、アントラキノン類、ビスジチオベンジルニッケル錯体類等は、近赤外線吸収材料として配合されて用いられたとき、必ずしも満足すべき効果を示しているとはいえない。例えば、フタロシアニン類は、種々の置換基で置換されて、溶媒への溶解性を向上させているが、その結果、耐光性、熱安定性等が劣ったものとなっている。また、吸収スペクトルがシャープであるため近赤外線を吸収できる波長範囲が小さい。一方、置換ベンゼンジチオールニッケル錯体類は、製造が比較的容易であること、耐久性が良好という等の点においては優れているが、溶媒への溶解性が小さく、また樹脂との相溶性に劣るという問題がある。
【００１３】
従来の近赤外線吸収材料、たとえばジイモニウム系材料は溶解性・吸収波長特性・可視光透明性に優れるが耐久性が低い、フタロシアニン系材料では溶解性・耐久性は良好であるが、長波長吸収が難しい、可視光透明性が悪い、ビスジチオベンジルニッケル錯体系は耐久性・近赤外線吸収特性、可視光透明性は良好だが溶解性が低い、といったように近赤外線吸収材料に求められる特性をバランスよく満たすことは困難である。
【００１４】
特に溶解性の観点から言えば溶媒への溶解度が小さいと、近赤外線吸収材料を溶媒に溶解させて用いるときに、基板として用いるガラス、紙または樹脂の表面に、近赤外線を遮断するのに十分な量の色素を含有させることが困難となる。十分な量の色素を含有させるべく膜厚を厚くした場合、色素分子同士のスタッキングにより可視光領域に新しい吸収帯が現れ、可視光の透過率の減少を引き起こす。また、分子間相互作用が大きくなり、結果として近赤外線吸収特性の低下を招く。また、近赤外線吸収材料をモノマーと混合し、このモノマーを重合硬化させて近赤外線吸収部材とするときも、モノマーへの溶解度が小さいと、十分な量の色素を含有させることが困難となり、一方、十分な量の色素を含有させるべく溶解度以上の色素を含有させた場合、未溶解の色素が原因となって、近赤外線吸収層が部分的に不透明になるという問題が生じる。さらに、上記近赤外線吸収材料と樹脂との相溶性が悪いと均一な近赤外線吸収特性を有する層を得ることができないという問題も生じる。
【００１５】
さらに、色素の溶媒に対する溶解性、樹脂に対する相溶性が低いと、近赤外線を遮断するのに十分な量の色素を含有させることが困難となる上、可視光の透明性、長波長（８００〜１１００ｎｍ）の吸収も低くなり、耐性も低くなる。
【００１６】
したがって、本発明の目的は、製造が容易で、溶媒への溶解性、樹脂との相溶性が良好であり、しかも近赤外吸収領域が広く、耐熱性、耐久性に優れた近赤外線吸収材料を提供することである。
【００１７】
また、本発明の他の目的は、上記優れた特性を有する近赤外線吸収材料を含有する近赤外線吸収組成物を提供することである。
【００１８】
また、本発明の他の目的は、上記優れた特性を有する近赤外線吸収材料を少なくともその一層に含有する近赤外線吸収性積層体あるいは上記優れた特性を有する近赤外線吸収材料を含む樹脂フィルムを提供することである。
【００１９】
また、本発明の他の目的は、上記優れた特性を有する近赤外線吸収材料を含有する光学フィルターを提供することである。
【課題を解決するための手段】
【００２０】
本発明は、下記近赤外線吸収材料、積層体、樹脂フィルムおよび、光学フィルターに関する。
【００２１】
本発明は、下記一般式（１）で表される近赤外線吸収材料に関する。
【００２２】
一般式（１）
【化１】
2009120749.tif 000002
【００２３】
（式中、Ｍ1は金属原子を表し、
Ｒ1〜Ｒ4のうち少なくともひとつは下記一般式（２）で表される基を表し、
Ｒ1とＲ2、および、Ｒ3とＲ4はそれぞれ互いに結合して環を形成しても良く、また一価の塩となっていても良い。）
【００２４】
一般式（２）
【化２】
2009120749.tif 000003
【００２５】
（式中、Ｒ5は未置換のアルキレン基を表し、
Ｘ1およびＸ2はそれぞれ独立に、直接結合または未置換のアルキレン基を表し、
Ｒ6は置換もしくは未置換のアルキル基または置換もしくは未置換のアルコキシ基を表し、
Ｒ7は置換もしくは未置換のアルコキシ基を表し、Ｒ6およびＲ7は互いに結合して環を形成しても良い。）
【００２６】
更に、本発明は、Ｒ6が置換もしくは未置換のアルコキシ基であることを特徴とする上記記載の近赤外線吸収材料に関する。
【００２７】
更に、本発明は、Ｘ1およびＸ2が直接結合であることを特徴とする上記記載の近赤外線吸収材料に関する。
【００２８】
更に、本発明は、一般式（１）の近赤外線吸収材料と異なる吸収波長を有する化合物を含む上記近赤外線吸収材料に関する。
【００２９】
更に、本発明は、さらにバインダー樹脂および／または溶剤を含む、上記記載の近赤外線吸収材料に関する。
【００３０】
更に、本発明は、バインダー樹脂が粘着性バインダーである上記記載の近赤外線吸収材料に関する。
【００３１】
更に、本発明は、上記いずれかに記載の近赤外線吸収材料を含む層を有してなる積層体に関する。
【００３２】
更に、本発明は、上記記載の積層体を含んでなる光学フィルターに関する。
【発明の効果】
【００３３】
本発明の一般式（１）で表される近赤外線吸収材料は、製造が容易であり、耐光性、耐熱性に優れ、９００ｎｍ〜１１００ｎｍに幅広い吸収を持つ材料で、近赤外線吸収材料として有用な材料である。また、本発明の近赤外線吸収材料は、バインダー樹脂および溶剤に対して溶解性が高いため、近赤外線吸収組成物における近赤外線吸収材料の含有量を従来のものより増大することができる。したがって、本発明の近赤外線吸収材料は薄い膜でも近赤外線吸収性が良好で、可視光領域の光透過率も高く、耐久性の優れた膜を形成することができる。
【００３４】
また、本発明の近赤外線吸収組成物は基材に塗布することにより被膜を形成することができるが、それ自体で樹脂フィルムを形成することもできる。得られた近赤外線吸収性膜、この膜を有する積層体および近赤外線吸収性樹脂フィルムは、プラズマディスプレイ用、液晶ディスプレイ用、ＣＣＤカメラ用またはＣＭＯＳイメージセンサ用などの光学フィルターとして、また省エネルギー用として用いられる熱線を遮断する近赤外線吸収フィルムや近赤外線吸収板、太陽光の選択的な利用を目的とする農業用近赤外線吸収フィルム、近赤外線の吸収熱を利用する記録媒体やレーザー溶着、電子機器用近赤外線カットフィルター、写真用近赤外線フィルター、保護めがね、サングラス、熱線遮断フィルム、光学記録用色素、光学文字読み取り記録、機密文書複写防止用、電子写真感光体など種々の用途に好ましく用いることができる。
【発明を実施するための最良の形態】
【００３５】
本発明は、上記一般式（１）で表される新規な近赤外線吸収材料、この新規な近赤外線吸収材料を含む近赤外線吸収組成物、前記近赤外線吸収材料または前記近赤外線吸収組成物を含む層を有する積層体、前記近赤外線吸収材料を含む近赤外線吸収樹脂フィルム、これら近赤外線吸収積層体や近赤外線吸収樹脂フィルムを含む近赤外線吸収フィルターに関する。
【００３６】
以下、本発明の新規な近赤外線吸収材料から具体的に説明する。本発明の近赤外線吸収材料である一般式（１）：
【００３７】
【化３】
2009120749.tif 000004
【００３８】
で表される材料において、Ｍは金属原子を表し、Ｒ1〜Ｒ4の少なくとも一つは一般式（２）：
【００３９】
【化４】
2009120749.tif 000005
【００４０】
（式中Ｒ5は未置換のアルキレン基を表し、
Ｘ1およびＸ2は直接結合または未置換のアルキレン基を表し、
Ｒ6は置換もしくは未置換のアルキル基または置換もしくは未置換のアルコキシ基を表し、
Ｒ7は置換もしくは未置換のアルコキシ基を表し、Ｒ6およびＲ7は互いに結合して環を形成しても良い。）を表す。
【００４１】
一般式（１）におけるＭ1の金属原子は、金属原子であればよく特に限定はないが、ニッケル、コバルト、白金、パラジウムもしくは銅が好ましく、ニッケルが更に好ましい。
【００４２】
また、本発明における「置換基」としては、フッ素原子、塩素原子、臭素原子、ヨウ素原子等のハロゲン原子、置換もしくは未置換のアルキル基、置換もしくは未置換のアルコキシ基、置換もしくは未置換のチオアルコキシ基、シアノ基、アミノ基、モノもしくはジ置換アミノ基、水酸基、メルカプト基、置換もしくは未置換のアリールオキシ基、置換もしくは未置換のアリールチオ基、置換もしくは未置換のアリール基、置換もしくは未置換のヘテロアリール基を表し、また「置換基」は隣接した置換基同士で置換もしくは未置換をもつ共役もしくは非共役の環を形成しても良い。好ましい「置換基」としては、ハロゲン原子、炭素数が１〜２０のアルキル基、もしくはアルコキシ基、もしくはモノまたはジ置換アミノ基が挙げられる。また、隣接した置換基同士で置換もしくは未置換をもつ共役もしくは非共役の環としては、例えば、隣接した置換基同士で５ないし７員環の酸素原子、窒素原子、硫黄原子等が含まれてもよい脂肪族、炭素環式芳香族、複素環式芳香族、複素環が挙げられ、これらの環は任意の位置にさらに置換基を有してもよい。以下、これらの基についてさらに詳細に説明する。
【００４３】
上記「置換基」を構成する置換もしくは未置換のアルキル基は、置換もしくは未置換のアルキル基であればよく、特に限定されるものではない。またアルキル基は直鎖でも、分岐したものでも、環化したシクロアルキル基であってもよい。置換もしくは未置換のアルキル基を具体的に示すと、例えばメチル基、エチル基、プロピル基、ブチル基、ｓｅｃ−ブチル基、ｔｅｒｔ−ブチル基、ペンチル基、ヘキシル基、２−エチルヘキシル基、ヘプチル基、オクチル基、イソオクチル基、ステアリル基、トリクロロメチル基、トリフロロメチル基、シクロプロピル基、シクロヘキシル基、１，３−シクロヘキサジエニル基、２−シクロペンテン−１−イル基、２，４−シクロペンタジエン−１−イリデニル基などが挙げられる。
【００４４】
また、上記「置換基」を構成する置換もしくは未置換のアルコキシ基は、置換もしくは未置換のアルコキシ基であればよく、特に限定されるものではないが、例えばメトキシ基、エトキシ基、プロポキシ基、ｎ−ブトキシ基、ｓｅｃ−ブトキシ基、ｔｅｒｔ−ブトキシ基、ペンチルオキシ基、ヘキシルオキシ基、２−エチルヘキシルオキシ基、ステアリルオキシ基、トリフロロメトキシ基等が挙げられる。
【００４５】
また、上記「置換基」を構成する置換もしくは未置換のチオアルコキシ基は、置換もしくは未置換のチオアルコキシ基であればよく、特に限定されるものではないが、例えばメチルチオ基、エチルチオ基、プロピルチオ基、ブチルチオ基、ｓｅｃ−ブチルチオ基、ｔｅｒｔ−ブチルチオ基、ペンチルチオ基、ヘキシルチオ基、ヘプチルチオ基、オクチルチオ基等が挙げられる。
【００４６】
また、上記「置換基」を構成するモノまたはジ置換アミノ基は、モノまたはジ置換アミノ基であればよく、特に限定されるものではないが、例えばメチルアミノ基、ジメチルアミノ基、エチルアミノ基、ジエチルアミノ基、ジプロピルアミノ基、ジブチルアミノ基、ジフェニルアミノ基、ビス（アセトオキシメチル）アミノ基、ビス（アセトオキシエチル）アミノ基、ビス（アセトオキシプロピル）アミノ基、ビス（アセトオキシブチル）アミノ基、ジベンジルアミノ基等が挙げられる。
【００４７】
また、上記「置換基」を構成する置換もしくは未置換のアリールオキシ基としては、例えば、フェノキシ基、ｐ−ｔｅｒｔ−ブチルフェニキシ基、３−フルオロフェニキシ基等が挙げられる。
【００４８】
また、上記「置換基」を構成する置換もしくは未置換のアリールチオ基としては、例えばフェニルチオ基、３−フルオロフェニルチオ基等が挙げられる。
【００４９】
また、上記「置換基」を構成する置換もしくは未置換のアリール基としては、例えばフェニル基、ビフェニレニル基、トリフェニレニル基、テトラフェニレニル基、３−ニトロフェニル基、４−メチルチオフェニル基、３，５−ジシアノフェニル基、ｏ−，ｍ−およびｐ−トリル基、キシリル基、ｏ−，ｍ−およびｐ−クメニル基、メシチル基、ペンタレニル基、インデニル基、ナフチル基、アントラセニル基、アズレニル基、ヘプタレニル基、アセナフチレニル基、フェナレニル基、フルオレニル基、アントリル基、アントラキノニル基、３−メチルアントリル基、フェナントリル基、ピレニル基、クリセニル基、２−エチル−１−クリセニル基、ピセニル基、ペリレニル基、６−クロロペリレニル基、ペンタフェニル基、ペンタセニル基、テトラフェニレニル基、ヘキサフェニル基、ヘキサセニル基、ルビセニル基、コロネニル基、トリナフチレニル基、ヘプタフェニル基、ヘプタセニル基、ピラントレニル基、オバレニル基等が挙げられる。
【００５０】
また、上記「置換基」を構成する置換もしくは未置換のヘテロアリール基としては、例えばチオニル基、フリル基、ピロリル基、イミダゾリル基、ピラゾリル基、ピリジル基、ピラジニル基、ピリミジニル基、ピリダジニル基、インドリル基、キノリル基、イソキノリル基、フタラジニル基、キノキサリニル基、キナゾリニル基、カルバゾリル基、アクリジニル基、フェナジニル基、フルフリル基、イソチアゾリル基、イソキサゾリル基、フラザニル基、フェノキサジニル基、ベンゾチアゾリル基、ベンゾオキサゾリル基、ベンズイミダゾリル基、２−メチルピリジル基、３−シアノピリジル基等が挙げられる。
【００５１】
また、上記「置換基」を構成する、隣接した置換基の結合によって形成された置換もしくは未置換をもつ共役もしくは非共役の環としては、例えば置換シクロヘキシル基、ナフチル基などが挙げられる。
【００５２】
また一般式（１）で表される近赤外線吸収材料は任意のカチオンと一価の塩の構造をとってもよく、カチオンとしては四級アンモニウムカチオン、ピリジニウムカチオン、ホスホニウムカチオン、アルカリ金属カチオンなどが挙げられる。四級アンモニウムカチオンとしては、テトラエチルアンモニウムイオン、テトラブチルアンモニウムイオン、ベンジルトリメチルアンモニウムイオンなどが挙げられ、ピリジニウムカチオンとしては、ヘキサデシルピリジニウムカチオン、Ｎ−ブチル−４−メチルピリジニウムイオンなどが挙げられ、４級ホスホニウムカチオンとしてはテトラブチルホスホニウムイオン、トリフェニルヘプチルホスホニウムイオン、テトラフェニルホスホニウムイオンなどが挙げられるが、これらに限定されない。
【００５３】
一方、上記一般式（２）において、Ｒ5は未置換のアルキレン基であり、例えばメチレン基、エチレン基、プロピレン基、ブチレン基、ペンチレン基、ヘキシレン基、オクチレン基、などが挙げられる。
【００５４】
また、一般式（２）におけるＸ1およびＸ2は直接結合または未置換のアルキレン基を表し、好ましくは直接結合である。
【００５５】
また、一般式（２）のＲ6における置換もしくは未置換のアルキル基としては例えばメチル基、エチル基、ｎ−プロリル基、ｎ−ブチル基、ｎ−オクチル基、２−メチルプロピル基、２−エチルへキシル基、３−メチルブチル基、イソプロピル基、２，３−ジメチルブチル基、などの直鎖状または分岐状アルキル基、２−メトキシエチル基、３−エトキシへキシル基、などのアルコキシ基置換のアルキル基などが挙げられる。このうち好ましくは炭素数１０以下、より好ましくは炭素数６以下のアルキル基である。
【００５６】
一般式（２）のＲ6およびＲ7における置換もしくは未置換のアルコキシ基としては、特に限定されるものではないが、例えばメトキシ基、エトキシ基、プロポキシ基、ｎ−ブトキシ基、ｓｅｃ−ブトキシ基、ｔｅｒｔ−ブトキシ基、ペンチルオキシ基、ヘキシルオキシ基、２−エチルヘキシルオキシ基、ステアリルオキシ基、トリフロロメトキシ基等が挙げられる。
【００５７】
下記、式Ａで表される構造は一般式（１）の部分構造であり、通常のアルキル基などが置換されたものでは剛直で分子間のスタッキング性が高い。そのため結晶性が高く、溶剤に対する溶解性が低い。そこで置換基として一般式（２）を用いることによりエーテル結合の部位の自由度が効いてきて溶剤、樹脂に対する溶解性を上げることができる。特に一般式（２）は分岐構造であり、スタッキング抑制効果も兼ねており溶解性の顕著な向上がみられる。
【００５８】
式Ａ
【化５】
2009120749.tif 000006
【００５９】
結果として溶媒への溶解性、樹脂との相溶性が増す。これらの材料を用いたフィルムではＨａｚｅ値が低下し、可視領域の光透過率が高く、９００ｎｍ〜１１００ｎｍの近赤外域を効率的にカットすることができ、かつ高耐久性を持つ近赤外吸収フィルム、近赤外吸収フィルターなどを作ることができる。その際の溶剤への溶解度の指標としては、トルエンに対して１．０ｗｔ％以上、酢酸エチルに対して０．２ｗｔ％以上、メチルエチルケトンに対して１．０ｗｔ％以上であり、色素にこれだけ溶解性があれば、樹脂と混合してフィルムなどを作る際、濁りの少ないＨａｚｅの低いものを作成することができる。これ以下の溶解度であると、フィルムは不透明でＨａｚｅの高いものとなり、光学フィルターなどに使用する場合、不適当である。
【００６０】
本発明における材料の構造の例を以下の表１に示すが、これらに限定されるものではない。
【００６１】
表１
【表１】
2009120749.tif 000007
【００６２】
【表１】
2009120749.tif 000008
【００６３】
【表１】
2009120749.tif 000009
【００６４】
【表１】
2009120749.tif 000010
【００６５】
一般式（１）で表される近赤外線吸収材料は任意に組み合わせて用いてもよく、さらに他の可視光線吸収色素、近赤外線吸収色素を数種類組み合わせて用いても良い。好ましくは下記一般式（３）を有する構造の近赤外線吸収材料であり、一般式（３）で表される構造の近赤外線吸収材料を同時に用いる場合、単一構造のものを用いてもよいし、異なる構造のものを組み合わせて用いてもよい。またさらに一般式（４）で表される構造の近赤外線吸収材料を同時に用いても良い。
【００６６】
一般式（３）
【化６】
2009120749.tif 000011
【００６７】
（式中、Ｘ3〜Ｘ6は、それぞれ独立に、直接結合、−ＮＨＣＯ−、−ＣＯＮＨ−、−ＮＨＣＯＯ−、−ＯＣＯＮＨ−、−Ｏ−、−Ｓ−、−ＣＯＯ−、−ＯＣＯ−、−ＳＯ2−、−ＣＯ−、または、置換もしくは未置換のイミノ基を表し、Ａｒ3、Ａｒ4はそれぞれ独立に、置換もしくは未置換のフェニレン基を表し、Ａｒ5、Ａｒ6はそれぞれ独立に、置換もしくは未置換のフェニル基を表し、ｎ2〜ｎ4はそれぞれ独立に、自然数を表し、Ｙは下記に示す二価の基から選ばれる基を表す。）
【００６８】
【化７】
2009120749.tif 000012
【００６９】
一般式（４）
【化８】
2009120749.tif 000013
【００７０】
（式中、Ｒ6〜Ｒ25はそれぞれ独立に、水素原子、ハロゲン原子、置換もしくは未置換のアルキル基、置換もしくは未置換のアルコキシ基を表すが、Ｒ6〜Ｒ25の少なくとも一つはビニル基またはビニル基を有する置換基を表す。）
【００７１】
一般式（３）で示される繰り返し単位の代表的な構造例を表２に、また一般式（４）で示される代表的な構造例を表３に具体的に示すが、これらに限定されるものではない。
なお、表２は、各ユニットモノマーの構造を示すのみで、その重合形態を示したものではない。
【００７２】
表２
【表２】
2009120749.tif 000014
【００７３】
【表２】
2009120749.tif 000015
【００７４】
【表２】
2009120749.tif 000016
【００７５】
【表２】
2009120749.tif 000017
【００７６】
【表２】
2009120749.tif 000018
【００７７】
表３
【表３】
2009120749.tif 000019
【００７８】
【表３】
2009120749.tif 000020
【００７９】
一般式（１）と一般式（３）で表される近赤外線吸収材料（および一般式（４）で表される近赤外線吸収材料）が同時に含まれる場合、これらは任意の比率で含まれてよいが、好ましい比率としては、一般式（１）表される近赤外線吸収材料：一般式（３）で表される化合物が、重量比で１：０．５〜１：５であることが好ましい。この場合、一般式（１）で表される近赤外線吸収材料と一般式（３）で表される色素は共相溶効果を起こし、一般式（１）で表される近赤外線吸収材料が樹脂に均一に分散もしくは溶解され、結果として耐熱性、耐光性が向上する。
【００８０】
前記一般式（１）で表される近赤外線吸収材料、並びに該近赤外線吸収材料を含む積層体は、近赤外線の吸収が必要とされる用途であればどのような用途においても用いることができ、またその使用態様、使用形態も近赤外線吸収材料の構造により制限を受けることはない。すなわち、本発明の近赤外線吸収材料は、上記一般式（１）の構造を含む近赤外線吸収材料以外の他の近赤外線吸収材料（近赤外線吸収性色素）、例えば前記の一般式（３）、一般式（４）で表される近赤外線吸収材料やこれ以外の近赤外線吸収材料、紫外線吸収剤、酸化防止剤などの安定剤等の補助的材料とともに用いることができる。また、本発明の近赤外線吸収材料は、これら補助的成分と共に溶剤に溶解または溶剤または水に分散させる、あるいは必要であればバインダー樹脂等とともに溶剤に溶解または溶剤または水に分散した近赤外線吸収材料とし、これを塗布剤として用い、基材等に塗布して近赤外線吸収層を形成することができる。さらに、バインダー樹脂が自己支持性フィルムを形成することができるものであれば、例えば、該近赤外線吸収材料を剥離性基材上に塗布してフィルムを形成した後、剥離性基材からフィルムを剥離し、近赤外線吸収フィルムとして利用することもできる。本発明でいう塗布剤とは、樹脂および／または有機溶剤または水を含む液状材料またはペースト状の材料からなる近赤外線吸収性を有する加工材料である。本発明の塗布剤は、本発明の近赤外線吸収材料を適宜の塗布剤に溶解または分散させることにより調製することができる。本発明の塗布剤は、油性の塗布剤であってもよく、水性の塗布剤であってもよい。
【００８１】
また、前記のようにして近赤外線吸収層を形成することに代え、粘着剤あるいは接着剤層、紫外線吸収層、ハードコート層、基材など他の機能層に本発明の近赤外線吸収材料を含有させ、これら層に近赤外線吸収特性を付与してもよい。例えば、粘着剤層あるいは接着剤層に本発明の近赤外線吸収材料を含有させるには、従来公知の粘着剤あるいは接着剤組成物に本発明の近赤外線吸収材料を添加し、近赤外線吸収性の粘着剤あるいは接着剤を得ること、この近赤外線吸収性の粘着剤あるいは接着剤を用いて、近赤外線吸収性の粘着層あるいは接着層を形成し、この層を近赤外線吸収フィルター層として利用すればよい。このとき、必要であれば、前記他の成分を含ませてもよい。また必要であれば、成形樹脂中に含有させ、近赤外線吸収フィルムあるいは成形物を形成することもできる。前記本発明の近赤外線吸収材料を含む近赤外線吸収層を有する積層体あるいは単体フィルムは光学フィルターとして好ましく用いられる。
【００８２】
前記したように、本発明の近赤外線吸収材料においては、必要に応じバインダー樹脂と共に近赤外線吸収材料として、基材上に塗布することにより近赤外吸収材料を含む層を形成して、積層体とすることができる。積層体は、例えば、光学フィルター、光学反射板、光学拡散板などに使用できる。また、バインダー樹脂の他、例えば他の可視光線吸収材料、近赤外線吸収材料等の光収性色素や安定剤、溶剤、粘着性樹脂、他の補助成分、必要であれば他の機能層を形成する成分などが用いられて積層体層が形成されてもよい。
【００８３】
本発明の近赤外線吸収材料においては、油性の塗布剤を構成する場合、バインダー樹脂としては、脂肪族エステル系樹脂、アクリル系樹脂、メラミン樹脂、ウレタン樹脂、芳香族エステル樹脂、ポリカーボネート樹脂、脂肪族ポリオレフィン樹脂、芳香族ポリオレフィン樹脂、ポリビニル系樹脂、ポリビニルアルコール樹脂、ポリビニル系変性樹脂、およびそれらの共重合樹脂を挙げることができる。また、水性の塗布剤を構成する場合、ゼラチン、カゼイン、澱粉、セルロース誘導体、アルギン酸等の天然高分子材料が用いられる。バインダー樹脂は、塗布剤が油性であるか水性であるかにより、適宜の樹脂、共重合体を選択すればよい。これら樹脂のガラス転移温度は、近赤外線吸収材料を塗布剤として用いる場合は形成されるコート層の耐久性から考えて８０℃以上であることが好ましい。また、粘着剤として用いる場合はこの限りではなく、室温以下、例えば０℃以下のガラス転移温度が粘着物性という観点から望ましい。
【００８４】
また、油性の塗布剤を構成する有機溶媒としては、ハロゲン系、アルコール系、ケトン系、エステル系、脂肪族炭化水素系、芳香族炭化水素系、エーテル系溶媒、およびそれらの混合溶媒を挙げることができる。一方、水性の塗布剤の調製方法としては、本発明の近赤外線吸収材料を微粉化処理して数マイクロメーター以下の微粒子を得、当該微粒子を、未着色のアクリル系のポリマーエマルジョン中に分散させる方法を挙げることができる。
【００８５】
本発明の近赤外線吸収材料および積層体で他の光吸収性色素を補助材料として使う場合、例えば、シアニン系、キノリン系、クマリン系、チアゾール系、オキソノール系、アズレン系、スクアリリウム系、アゾメチン系、アゾ系、ベンジリデン系、キサンテン系、フタロシアニン系、ナフタロシアニン系、ナフトキノン系、アントロキノン系、トリフェニルメタン系、ジイモニウム系、前記一般式（３）および一般式（４）で表される近赤外線吸収材料以外のジチオールニッケル錯体系材料等が挙げられ、好ましくはジチオールニッケル錯体系材料および／またはフタロシアニン系材料および／またはジイモニウム系材料である。本発明の近赤外線吸収材料に対するこれら他の光吸収性色素の添加量は、本発明の近赤外線吸収材料１００重量部に対して、好ましくは２０〜５００重量部、より好ましくは５０〜２００重量部である。吸収スペクトルとの兼ね合いでフィルムとしたときの可視光透過率が７０〜８０％以上、近赤外領域（８５０nm〜１０００nm）の透過率は１０％以下となる比率が好ましい。
【００８６】
上記ジチオールニッケル錯体系材料としては、具体的にはＡｍｅｒｉｃａｎ  Ｄｙｅ  Ｓｏｕｒｃｅ，  Ｉｎｋ（Ｌａｓｅｒ  Ｄｙｅｓ  ＆  Ｎｅａｒ  Ｉｎｆｒａｒｅｄ  Ｄｙｅｓ）カタログ記載のＡＤＳ８４５ＭＣ、ＡＤＳ８７０ＭＣ、ＡＤＳ８８０ＭＣ、ＡＤＳ８９０ＭＣ、ＡＤＳ９２０ＭＣ、ＡＤＳ９９０ＭＣ等が挙げられるがこれらに限定されるものではない。さらに該材料は一価のカチオンとのイオン化化合物となっていても良い。
【００８７】
一方、上記フタロシアニン系材料としては、具体的には、株式会社日本触媒製イーエクスカラーＩＲ−１０、ＩＲ−１２、ＩＲ−１４等があるがこれらに限定されるものではない。
【００８８】
さらにジイモニウム系色素としては、市販品として例えば日本化薬（株）製ＩＲＧ−０２２、ＩＲＧ−０２３、ＩＲＧ−０４０等が挙げられるがこれらに限定されるものではない。
【００８９】
また、本発明の近赤外線吸収材料や上記他の光吸収性色素の、光あるいは熱に対する安定化を図る目的で使用される上記各種安定化剤としては、例えば、ハイドロキノン誘導体（米国特許３９３５０１６号明細書、米国特許３９８２９４４号明細書参照）、ハイドロキノンジエーテル誘導体（米国特許４２５４２１６号明細書参照）、フェノール誘導体（特開昭５４−２１００４号公報参照）、スピロインダンまたはメチレンジオキシベンゼンの誘導体（英国特許出願公開２０７７４５５号明細書、英国特許２０６２８８８号明細書
参照）、クロマン、スピロクロマンまたはクマランの誘導体（米国特許３４３２３００号明細書、米国特許３５７３０５０号明細書、米国特許３５７４６２７号明細書、米国特許３７６４３３７号明細書、特開昭５２−１５２２２５号公報、特開昭５３−２０３２７号公報、特開昭５３−１７７２９号公報、特開昭６１−９０１５６号公報参照）、ハイドロキノンモノエーテルまたはパラアミノフェノールの誘導体（英国特許１３４７５５６号明細書、英国特許２０６６９７５号明細書、特公昭５４−１２３３７号公報、特開昭５５−６３２１号公報参照）、ビスフェノール誘導体（米国特許３７００４５５号明細書、特公昭４８−３１６２５号公報参照）、金属錯体（米国特許４２４５０１８号明細書、特開昭６０−９７３５３号公報参照）、ニトロソ化合物（特開平２−３００２８８号公報参照）、ジインモニウム化合物（米国特許４６５６１２号明細書参照）、ニッケル錯体（特開平４−１４６１８９号公報参照）、酸化防止剤（欧州特許８２００５７号明細書参照）が挙げられる。また、本発明の光学フィルターは、一重項酸素等のクエンチャーとして、芳香族ニトロソ化合物、アミニウム化合物、イミニウム化合物、ビスイミニウム化合物、遷移金属キレート化合物等を含有してもよく、本発明の近赤外線吸収材料の効果を阻害しない範囲において、ビスチオラート金属錯体アニオン等のクエンチャーアニオンを用いてもよい。
【００９０】
本発明の近赤外線吸収材料に対する、他の光吸収性色素や各種安定剤等の添加量は、本発明の近赤外線吸収材料１００重量部に対して、好ましくは２０〜２００重量部、更に好ましくは５０〜１５０重量部である。吸収スペクトルとの兼ね合いでフィルムとしたときの可視光透過率が７０〜８０％以上、近赤外領域の透過率は１０％以下となる比率が好ましい。
【００９１】
前記のとおり、本発明の近赤外線吸収材料は、塗布剤の他、粘着剤または接着剤として用いることができる。本発明の塗布剤には、紫外線吸収剤、酸化防止剤等の添加剤が含有されていてもよい。本発明の塗布剤の用途は、基材の表面被覆を目的とするものであれば特に制限されるものではなく、本発明の塗布剤によれば、近赤外線吸収性を有する塗膜を形成することができる。
【００９２】
本発明の近赤外線吸収材料が粘着剤として用いられる場合、バインダーとして粘着性バインダーを使用しても良い。粘着性バインダーとしては、アクリル系、ウレタン系、ゴム系などが挙げられる。アクリル系として用いることのできるモノマーとしてはアクリルモノマー、メチル（メタ）アクリレート、エチル（メタ）アクリレート、プロピル（メタ）アクリレート、ブチル（メタ）アクリレート、ペンチル（メタ）アクリレート、２−エチルヘキシル（メタ）アクリレート、ヘプチル（メタ）アクリレート、ヘキシル（メタ）アクリレート、オクチル（メタ）アクリレート、ノニル（メタ）アクリレート、デシル（メタ）アクリレート、ウンデシル（メタ）アクリレート、ドデシル（メタ）アクリレート、トリデシル（メタ）アクリレート、テトラデシル（メタ）アクリレート、ペンタデシル（メタ）アクリレート、ヘキサデシル（メタ）アクリレート、ヘプタデシル（メタ）アクリレート、オクタデシル（メタ）アクリレート、ノナデシル（メタ）アクリレート、イコシル（メタ）アクリレート、ヘンイコシル（メタ）アクリレート、ドコシル（メタ）アクリレート、（メタ）アクリル酸等を挙げることができる。本発明においては、粘着物性を確保するという点で、炭素数が４〜１２のアクリル系モノマーを共重合に供することが好ましい。さらに好ましくは、ブチル（メタ）アクリレート、２−エチルヘキシル（メタ）アクリレートである。これらは、粘着剤としての望ましい物性を得る目的のため、適宜選択して単独で、あるいは２種類以上を組み合わせて使用することができる。
【００９３】
上述粘着性バインダーにおいてアクリル系モノマー、アルキレンオキサイド鎖を有するアクリル系モノマー、およびその他のモノマー等を共重合してなるアクリル系共重合体の重量平均分子量（Ｍｗ）は５万〜１００万であることが好ましく、５万〜２０万の低分子
量アクリル系共重合体であることがより好ましい。
【００９４】
さらに、粘着性バインダーと本発明の近赤外吸収材料とを含んでなる粘着剤は、基材上に公知の方法で塗工されて、積層体である粘着剤シートとなる。ここで用いられる基材は、後に記載する基材のほか、紙、金属、布なども用いられる。また、粘着性バインダーが、単独でシートを構成できる場合は、基材を必要としない粘着剤シートとなる。また、基材の両面に粘着剤が塗工される形態であってもよい。ただし、一方の面の粘着剤が、本発明の粘着剤を含まない場合であってもよい。
【００９５】
粘着性バインダーと本発明の近赤外線吸収材料とを含んでなる粘着剤は、基材上に公知の方法で塗工されて、積層体である粘着剤シートとなる。ここで用いられる基材は、後に記載する基材のほか、紙、金属、布なども用いられる。また、粘着性バインダーが、単独でシートを構成できる場合は、基材を必要としない粘着剤シートとなる。また、基材の両面に粘着剤が塗工される形態であってもよい。ただし、一方の面の粘着剤が、本発明の粘着剤を含まない場合であってもよい。
【００９６】
本発明の近赤外線吸収材料のバインダー樹脂に対する添加量としては、樹脂１００重量部に対して、近赤外線吸収材料０．０１〜２０重量部であることが好ましく、更に好ましくは０．１〜１５重量部である。この割合が０．０１重量部未満である場合には、近赤外線領域の波長光を効率よく吸収することができず、一方、２０重量部を超える場合には、近赤外線吸収材料の分散性が低下して透明性（可視光線透過性）が損なわれることがある。
【００９７】
本発明における接着剤は、本発明の近赤外吸収材料および接着剤からなる近赤外線吸収性を有する加工材料である。本発明の接着剤は、本発明の近赤外線吸収材料を、接着性を有する適宜の媒体に溶解または分散させることにより調製することができる。
【００９８】
本発明の光学フィルターの構成として、基材に、必要に応じて、下塗り層、反射防止層、ハードコート層、潤滑層等の各層を設けてもよい。本発明の近赤外線吸収材料、上記の他の光吸収性色素や各種安定剤を本発明の光学フィルターに含有させる方法としては、例えば、基材または任意の各層に含有させる方法、基材または任意の各層にコーティングする方法、各層間のポリマーバインダーや接着剤、粘着材に混入させる方法、本発明の近赤外線吸収材料等を含有する近赤外線吸収層を上記の各層とは別に設ける方法等が挙げられる。本発明の近赤外線吸収材料は、各層間のポリマーバインダーや接着剤、粘着剤に混入させる方法および近赤外線吸収層を設ける方法に好適である。
【００９９】
本発明の近赤外線吸収材料の使用量は、光学フィルターの単位面積当たり、１〜１０００ｍｇ／ｍ2、好ましくは５〜１００ｍｇ／ｍ2である。１ｍｇ／ｍ2未満の使用量では、
近赤外線吸収効果を十分に発揮することができず、１０００ｍｇ／ｍ2を超えて使用した
場合には、フィルターの色目が強くなりすぎて表示品質等を低下させるおそれがあり、さらには、明度が低下するおそれもあるため好ましくない。
【０１００】
上記基材の材料としては、例えば、ガラス等の無機材料；あるいは、例えば、ジアセチルセルロース、トリアセチルセルロース（ＴＡＣ）、プロピオニルセルロース、ブチリルセルロース、アセチルプロピオニルセルロース、ニトロセルロース等のセルロースエステル；ポリアミド；ポリカーボネート；ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４’−ジカルボキシレート、ポリブチレンテレフタレート等のポリエステル；ポリスチレン；ポリエチレン、ポリプロピレン、ポリメチルペンテン等のポリオレフィン；ポリメチルメタクリレート等のアクリル系樹脂；ポリカーボネート；ポリスルホン；ポリエーテルスルホン；ポリエーテルケトン；ポリエーテルイミド；ポリオキシエチレン等の高分子材料が挙げられる。光学フィルター用途で有れば、基材は透明支持体であることが好ましく、透明支持体の透過率は８０％以上であることが好ましく、８６％以上であることがさらに好ましい。ヘイズは、２％以下であることが好ましく、１％以下であることがさらに好ましい。屈折率は、１．４５〜１．７０であることが好ましい。
【０１０１】
これらの基材中には、光吸収性色素、酸化防止剤、光安定剤、紫外線吸収剤、無機微粒子等を添加することができ、また、これらの基材には各種の表面処理を施すことができる。
【０１０２】
上記無機微粒子としては、例えば、二酸化珪素、二酸化チタン、硫酸バリウム、炭酸カルシウム、タルク、カオリン等の無機微粒子が挙げられる。
【０１０３】
上記各種表面処理としては、例えば、薬品処理、機械的処理、コロナ放電処理、火焔処理、紫外線照射処理、高周波処理、グロー放電処理、活性プラズマ処理、レーザー処理、混酸処理、オゾン酸化処理等が挙げられる。
【０１０４】
上記下塗り層は、本発明の近赤外線吸収材料を含有する近赤外線吸収層を設ける場合に、基材と近赤外線吸収層との間に用いる層である。上記下塗り層は、ガラス転移温度が−６０〜６０℃のポリマーを含む層、近赤外線吸収層側の表面が粗面である層または近赤外線吸収層のポリマーと親和性を有するポリマーを含む層として形成される。なお、近赤外線吸収層が設けられていない基材の面に下塗り層を設けて、基材とその上に設けられる層（例えば、反射防止層、ハードコート層）との接着力を改善するために設けてもよく、また、下塗り層は、光学フィルターと画像形成装置とを接着するための接着剤と光学フィルターとの親和性を改善するために設けてもよい。下塗り層の厚みは、２ｎｍ〜２０μｍが好ましく、５ｎｍ〜５μｍがより好ましく、２０ｎｍ〜２μｍがさらに好ましく、５０ｎｍ〜１μｍがさらにまた好ましく、８０ｎｍ〜３００ｎｍが最も好ましい。ガラス転移温度が−６０〜６０℃のポリマーを含む下塗り層は、ポリマーの粘着性で、基材と近赤外線吸収層とを接着する。ガラス転移温度が−６０〜６０℃のポリマーは、例えば、塩化ビニル、塩化ビニリデン、酢酸ビニル、ブタジエン、ネオプレン、スチレン、クロロプレン、アクリル酸エステル、メタクリル酸エステル、アクリロニトリルまたはメチルビニルエーテルの重合またはこれらの共重合により得ることができる。上記ガラス転移温度は、５０℃以下であることが好ましく、４０℃以下であることがより好ましく、３０℃以下であることがさらに好ましく、２５℃以下であることがさらにまた好ましく、２０℃以下であることが最も好ましい。下塗り層の２５℃における弾性率は、１〜１０００ＭＰａであることが好ましく、５〜８００ＭＰａであることがさらに好ましく、１０〜５００ＭＰａであることが最も好ましい。表面が粗面である下塗り層は、粗面の上に近赤外線吸収層を形成することで、基材と近赤外線吸収層とを接着する。表面が粗面である下塗り層は、ポリマーラテックスの塗布により容易に形成することができる。ラテックスの平均粒径は、２０ｎｍ〜３μｍであることが好ましく、５０ｎｍ〜１μｍであることがさらに好ましい。近赤外線吸収層のバインダーポリマーと親和性を有するポリマーとしては、アクリル樹脂、セルロース誘導体、ゼラチン、カゼイン、でんぷん、ポリビニルアルコール、可溶性ナイロン、高分子ラテックス等が挙げられる。また、本発明の光学フィルターにおいては、二以上の下塗り層を設けてもよい。下塗り層には、基材を膨潤させる溶剤、マット剤、界面活性剤、帯電防止剤、塗布助剤や硬膜剤等を添加してもよい。
【０１０５】
上記反射防止層中においては、低屈折率層が必須である。低屈折率層の屈折率は、上記透明支持体の屈折率よりも低い。低屈折率層の屈折率は、１．２０〜１．５５であることが好ましく、１．３０〜１．５０であることがさらに好ましい。低屈折率層の厚さは、５
０〜４００ｎｍであることが好ましく、５０〜２００ｎｍであることがさらに好ましい。低屈折率層は、屈折率の低い含フッ素ポリマーからなる層（特開昭５７−３４５２６号、特開平３−１３０１０３号、同６−１１５０２３号、同８−３１３７０２号、同７−１６８００４号の各公報記載）、ゾルゲル法により得られる層（特開平５−２０８８１１号、同６−２９９０９１号、同７−１６８００３号の各公報記載）、あるいは微粒子を含む層（特公昭６０−５９２５０号、特開平５−１３０２１号、同６−５６４７８号、同７−９２３０６号、同９−２８８２０１号の各公報に記載）として形成することができる。微粒子を含む層では、微粒子間または微粒子内のミクロボイドとして、低屈折率層に空隙を形成することができる。微粒子を含む層は、３〜５０体積％の空隙率を有することが好ましく、５〜３５体積％の空隙率を有することがさらに好ましい。
【０１０６】
広い波長領域の反射を防止するためには、上記反射防止層において、低屈折率層に加えて、屈折率の高い層（中・高屈折率層）を積層することが好ましい。高屈折率層の屈折率は、１．６５〜２．４０であることが好ましく、１．７０〜２．２０であることがさらに好ましい。中屈折率層の屈折率は、低屈折率層の屈折率と高屈折率層の屈折率との中間の値となるように調整する。中屈折率層の屈折率は、１．５０〜１．９０であることが好ましく、１．５５〜１．７０であることがさらに好ましい。中・高屈折率層の厚さは、５ｎｍ〜１００μｍであることが好ましく、１０ｎｍ〜１０μｍであることがさらに好ましく、３０ｎｍ〜１μｍであることが最も好ましい。中・高屈折率層のヘイズは、５％以下であることが好ましく、３％以下であることがさらに好ましく、１％以下であることが最も好ましい。中・高屈折率層は、比較的高い屈折率を有するポリマーバインダーを用いて形成することができる。屈折率が高いポリマーとしては、ポリスチレン、スチレン共重合体、ポリカーボネート、メラミン樹脂、フェノール樹脂、エポキシ樹脂、環状（脂環式または芳香族）イソシアネートとポリオールとの反応で得られるポリウレタン等が挙げられる。その他の環状（芳香族、複素環式、脂環式）基を有するポリマーや、フッ素以外のハロゲン原子を置換基として有するポリマーも、屈折率が高い。二重結合を導入してラジカル硬化を可能にしたモノマーの重合反応により形成されたポリマーを用いることもできる。
【０１０７】
さらに高い屈折率を得るため、ポリマーバインダー中に無機微粒子を分散してもよい。無機微粒子の屈折率は、１．８０〜２．８０であることが好ましい。無機微粒子は、金属の酸化物または硫化物から形成することが好ましい。金属の酸化物または硫化物としては、酸化チタン（例えば、ルチル、ルチル／アナターゼの混晶、アナターゼ、アモルファス構造）、酸化錫、酸化インジウム、酸化亜鉛、酸化ジルコニウム、硫化亜鉛等が挙げられる。これらの中でも、酸化チタン、酸化錫および酸化インジウムが特に好ましい。無機微粒子は、これらの金属の酸化物または硫化物を主成分とし、さらに他の元素を含むことができる。ここで、主成分とは、無機微粒子を構成する成分の中で最も含有量（重量％）が多い成分を意味する。他の元素としては、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、Ｐ、Ｓ等が挙げられる。また、被膜形成性で溶剤に分散し得るか、それ自身が液状である無機材料、例えば、各種元素のアルコキシド、有機酸の塩、配位性化合物と結合した配位化合物（例えばキレート化合物）、活性無機ポリマー等を用いて、中・高屈折率層を形成することもできる。
【０１０８】
上記反射防止層の表面には、アンチグレア機能（入射光を表面で散乱させて、膜周囲の景色が膜表面に移るのを防止する機能）を付与することができる。例えば、透明フィルムの表面に微細な凹凸を形成し、そしてその表面に反射防止層を形成するか、あるいは、反射防止層を形成後、エンボスロールにより表面に凹凸を形成することにより、アンチグレア機能を有する反射防止層を得ることができる。アンチグレア機能を有する反射防止層は、一般に３〜３０％のヘイズを有する。
【０１０９】
上記ハードコート層は、透明支持体の硬度よりも高い硬度を有する。ハードコート層は
、架橋しているポリマーを含むことが好ましい。ハードコート層は、アクリル系、ウレタン系、エポキシ系のポリマー、オリゴマーまたはモノマー（例えば紫外線硬化型樹脂）を用いて形成することができる。また、シリカ系材料からハードコート層を形成することもできる。
【０１１０】
上記反射防止層（低屈折率層）の表面には潤滑層を形成してもよい。潤滑層は、低屈折率層表面に滑り性を付与し、耐傷性を改善する機能を有する。潤滑層は、ポリオルガノシロキサン（例えばシリコンオイル）、天然ワックス、石油ワックス、高級脂肪酸金属塩、フッ素系潤滑剤またはその誘導体を用いて形成することができる。潤滑層の厚さは、２〜２０ｎｍであることが好ましい。
【０１１１】
上記の近赤外線吸収層、下塗り層、反射防止層、ハードコート層、潤滑層等は、一般的な塗布方法により形成することができる。塗布方法としては、ディップコート法、エアーナイフコート法、カーテンコート法、ローラーコート法、ワイヤーバーコート法、グラビアコート法、ホッパーを使用するエクストルージョンコート法（米国特許２６８１２９４号明細書記載）等が挙げられる。二以上の層を同時塗布により形成してもよい。同時塗布法については、米国特許２７６１７９１号、同２９４１８９８号、同３５０８９４７号、同３５２６５２８号の各明細書および原崎勇次著「コーティング工学」２５３頁（１９７３年朝倉書店発行）に記載がある。
【０１１２】
本発明の光学フィルターを用いれば太陽光の可視光線を有効に透過させ、かつ熱線を確実にカットできる。また耐久性に優れているため長期にわたって太陽光に暴露しても熱線遮断能力が損なわれることはない。
【０１１３】
本発明の光学フィルターは、撮像装置（画像入力装置）におけるＣＣＤ（例えばシリコンフォトダイオードからなる光電変換素子）のための視感度補正フィルターとして好適に用いることができる。ここに、「ＣＣＤのための視感度補正フィルター」には、ＣＣＤに至る光路中に単独で配置される視感度補正フィルターのほか、リッド、レンズおよび保護板などが含まれるものとする。また、ＣＣＤを搭載する撮像装置としては、例えばビデオカメラ、デジタルカメラ、ボードカメラ、カラースキャナ、カラーファックス、カラー複写機、カラーテレビ電話装置などを挙げることができる。本発明の光学フィルターを搭載してなる撮像装置によれば、ＣＣＤ（シリコンフォトダイオード）への入射光を、実質的に可視領域の光に限定することができ、この結果、正確な測光（露出操作）を行うことができ、しかも、赤色成分の再現にも支障を来すことはない。
【０１１４】
本発明の光学フィルターは、ＣＭＯＳイメージセンサまたは人工網膜が搭載された撮像装置（画像入力装置）のための視感度補正フィルターとして好適に用いることができる。本発明の光学フィルターを備えたＣＭＯＳイメージセンサおよび人工網膜、並びにこれらを搭載してなる撮像装置によれば、上述したＣＣＤにおける効果と同様の効果を奏することができる。
【０１１５】
また本発明の光学フィルターは、赤外線通信装置（８５０〜９５０ｎｍの光を媒体とする通信装置）が使用される環境におけるノイズカットフィルターとして好適に用いることができる。かかるノイズカットフィルターによれば、近赤外線の発生源（例えば自動ドア、リモコンなど近赤外線を用いた機械）をカバーし、当該発生源からの赤外線を遮断することにより、通信中におけるノイズの発生を確実に防止することができる。
【０１１６】
また、本発明の光学フィルターを、プラズマディスプレイ装置もしくは液晶パネルディスプレイ装置のパネルの前面に配置することによって、当該パネルから照射される近赤外線を効率よくカットすることができる。この結果、当該ディスプレイ装置の周囲において、近赤外線に起因するリモコンの誤動作などを生じさせることはない。
【０１１７】
近年、軽量化および低コスト化等の観点より、自動車部品等、各種分野の部品として樹脂成形物が頻繁に用いられている。また、樹脂成形物の高生産性化等の観点より、樹脂成形物を予め複数に分割して成形し、これらの分割成形物を互いに接合する手段が採られることが多い。樹脂材同士の接合は、従来、レーザーに対して透過性のある透過性樹脂材と、レーザーに対して吸収性のある吸収性樹脂材とを重ね合わせた後、前記透過性樹脂材側からレーザーを照射することにより、透過性樹脂材と吸収性樹脂材との当接面同士を加熱溶融させて両者を一体的に接合するレーザー溶着方法により行われている。従来のレーザー溶着方法では、同種あるいは異なる種類の樹脂部材の接合において、接合される樹脂部材がレーザーに対して吸収性を有するものと吸収性を有さないものの２種類となるため、その色調に差が生じ、接合された樹脂部材の使用用途に限界があった。具体的には、レーザーに対して非吸収性の樹脂材料は白色あるいは透明のレーザー透過色であり、吸収性の部材はカーボンブラック等の黒色系のレーザー吸収色であるため、見た目の違和感を生じるようになっていた。すなわち、このような異なる色の樹脂材料を接合すると、見た目の接合力が弱く感じられるとともに、接合部が目立つという問題を有していた。
【０１１８】
本発明の材料を用いれば、透過性樹脂材内を透過したレーザーが吸収性樹脂材の当接面に到達して吸収され、この当接面に吸収されたレーザーがエネルギーとして蓄積される。その結果、吸収性樹脂材の当接面が加熱溶融されると共に、この吸収性樹脂材の当接面からの熱伝達により透過性樹脂材の当接面が加熱溶融される。この状態で、透過性樹脂材および吸収性樹脂材の当接面同士を圧着させれば、両者を一体的に接合することができる。本材料は可視光線の透過率が良好であることから、レーザー透過性樹脂材との色調差を小さくすることができ、また近赤外線領域の吸収において大きなモル吸光係数を有しているためレーザーの照射により透過性樹脂材および吸収性樹脂材の当接面同士を確実に溶着させて十分な接合強度をもつ樹脂組成物を提供できる。
【０１１９】
最近では、簡便かつ効率的にマーキングを行う方法として、レーザー光の照射によるマーキングが盛んに行われている。このレーザー光の照射によるマーキング方法は、文字やイラスト状にレーザー光を照射した部分が熱エネルギーにより変色し、光の散乱によって文字やイラストが識別できるというものである。
【０１２０】
例えば、特開平９−３０２２３６号公報には、ロイコ色素、発色補助成分および熱可塑性樹脂からなる樹脂組成物を、成形後、レーザー光を照射することにより、レーザーマーキングが可能であることが開示されている。しかしながら、混練時の熱により発色成分の反応が起こるため、発色成分が限定され、発色の自由度が制約される。また、特開平１１−９２６３２号公報には、発色剤として銅系化合物およびニッケル系化合物を含むエポキシ樹脂にレーザー光を照射することにより、樹脂成形品の表面にレーザーマーキングする技術が開示されているが、この場合は黒色のマーキングに限られている。特開平８−１２０１３３号公報には、ゴム強化ビニル系樹脂にチタンブラック等の化合物を配合した有彩色のレーザーマーキングが可能な樹脂組成物が開示されているが、この場は樹脂が、ゴム強化ビニル系樹脂に限られており、その応用展開に制約がある。
【０１２１】
本発明の近赤外線吸収材料は高い可視光線透過率および高い近赤外線吸収能を持つため、低出力の活性エネルギー線でマーキング可能な、透明性の高いマーキング用組成物を提供できる。また鮮明で高速且つ高精度の文字やイラスト等の模様を、簡単に素早くマーキングすることができる。
【０１２２】
さらに、ＬＥＤは高効率かつ高輝度発光でＲＧＢ三色にて現在様々な分野で利用されている。しかしながら、比較的大きなエネルギーを発生させるため発熱源となり、ダイオード使用機器は常に高温にさらされるという問題を有している。発熱の原因はダイオードの輻射熱・赤外線発生によるものである。本発明の近赤外線吸収材料は近赤外線の吸収能に優れており、かつ高い可視光透明性を有しているためＬＥＤの発光色を変えることなく赤外線をカットできる。また、高耐熱性および高耐光性を有しているため、長時間本材料をＬＥＤに用いても近赤外線吸収能が衰えることは無い。本発明の近赤外線吸収材料を用いればダイオードの発光による発熱を抑制することができる。
【０１２３】
本発明の光学フィルターは好ましくは、ディスプレイ用フィルターまたはＣＣＤ、ＣＭＯＳイメージセンサ用フィルターとして配置されその配置方法は何ら制限を受けるものではない。
【実施例】
【０１２４】
以下、製造例および実施例にて本発明を詳細に説明する。しかし本発明は以下の実施例等によって何ら制限を受けるものではない。
【０１２５】
［製造例１］化合物１の合成
【０１２６】
【化９】
2009120749.tif 000021
【０１２７】
窒素気流下、四つ口フラスコ中にエタノール８０ｍｌ、１,３,４,６−テトラチアペンタレン−２,５−ジオン（４．２ｇ、２０ｍｍｏｌ）撹拌下、ナトリウムエトキシド（２．７ｇ、４０ｍｍｏｌ）を添加して室温で１時間反応させた。そこに２−（２−ブロモエチル）−１,３−ジオキソラン（７．２ｇ、４０ｍｍｏｌ）を加え、室温にて一晩反応させた。のち反応液を水２００ｍｌに滴下して酢酸エチルで抽出した。有機層を分液して溶媒をエバポレートして化合物１を褐色液体として得た。収率６５％。
【０１２８】
［製造例２］Ｐ−２の合成
【０１２９】
【化１０】
2009120749.tif 000022
【０１３０】
窒素気流下、四つ口フラスコ中に化合物１（３．８ｇ、１０．０ｍｍｏｌ）およびエタノール５０ｍｌを加えて撹拌しているところにナトリウムエトキシド（１．３５ｇ、２０ｍｍｏｌ）およびＮｉＣｌ2（０．６５ｇ、５．０ｍｍｏｌ）を加え、一晩室温にて反応させた。のち窒素気流を止め、Ａｉｒをバブリングした。出てきた析出物をろ過してＰ−１を得た。収率２２％。
【０１３１】
［製造例３］Ｐ−４の合成
２−（２−ブロモエチル）−１,３−ジオキソランの代りに２−（２−ブロモエチル）−１,３−ジオキサンをもちいた以外製造例１、２と同様の方法にてＰ−４を得た。収率２０％。
【０１３２】
［製造例４］Ｐ−５の合成
２−（２−ブロモエチル）−１,３−ジオキソランの代りに３−ブロモプロピオンアルデヒドジメチルアセタールをもちいた以外製造例１、２と同様の方法にてＰ−５を得た。収率２３％。
【０１３３】
［製造例５］Ｐ−７の合成
２−（２−ブロモエチル）−１,３−ジオキソランの代りにテトラヒドロフルフリル ブロミドをもちいた以外製造例１、２と同様の方法にてＰ−７を得た。収率２０％。
【０１３４】
［製造例６］Ｐ−１０の合成
２−（２−ブロモエチル）−１,３−ジオキソランの代りに２−（４−ブロモブチル）−１,３−ジオキソランをもちいた以外製造例１、２と同様の方法にてＰ−１０を得た。収率１８％。
【０１３５】
［製造例７］Ｐ−１９の合成
【０１３６】
【化１１】
2009120749.tif 000023
【０１３７】
窒素気流下、四つ口フラスコ中に化合物１（３．８ｇ、１０．０ｍｍｏｌ）およびエタノール５０ｍｌを加えて撹拌しているところにナトリウムエトキシド（１．３５ｇ、２０ｍｍｏｌ）およびＮｉＣｌ2（０．６５ｇ、５．０ｍｍｏｌ）を加え、一晩室温にて反応させた。そこへテトラエチルアンモニウムブロマイドを２０ｍｍｏｌ加え、１時間撹拌した。のち窒素気流を止め、Ａｉｒをバブリングした。出てきた析出物をろ過してＰ−１９を得た。収率２４％。
【０１３８】
上記製造例で合成されたＰ−１〜Ｐ−３３の分解温度を表４に示す。なお、分解温度はＴＧ／ＤＴＡ測定により求めた。測定機はＳｅｉｋｏ Ｉｎｓｔｒｕｍｅｎｔｓ Ｉｎｃ製のＴＧ／ＤＴＡ６２００を用いた。
【０１３９】
表４
【表４】
2009120749.tif 000024
【０１４０】
［実施例１］
上記製造例の近赤外線吸収材料について、クロロホルム溶液を５×１０-5ｍｏｌ／Ｌに調整し、その溶液について近赤外線極大吸収波長を測定した。結果を表５に示す。なお、近赤外線吸収波長は日本分光製吸光光度測定機Ｖ−５７０にて測定した。
【０１４１】
表５
【表５】
2009120749.tif 000025
【０１４２】
［実施例２］
以下に比較化合物１、比較化合物２、比較化合物３（製造法については特開２００５−２３２１５８号公報、２００６−１９５３９９号公報参照）および本発明のいくつかの近赤外線吸収材料について、トルエンおよびメチルエチルケトンに対する溶解度を表６に示す。なお、溶解度試験は次のようにして行った。すなわち、サンプル瓶中に材料および溶剤を所定量加えて一昼夜撹拌を行い、不溶部をろ過して残さの差分から各種溶媒に対する溶解度を算出した。
【０１４３】
【化１２】
2009120749.tif 000026
【０１４４】
表６
【表６】
2009120749.tif 000027
【０１４５】
上記表６より、比較化合物１〜３と比べて本発明の近赤外線吸収材料は、溶剤に対する溶解性が高いことが分かる。
【０１４６】
［実施例３］
比較化合物１、比較化合物２、比較化合物３、および製造例１〜７で合成した材料を固形分２５％のポリメチルメタクリレート（Ｍｗ＝２００，０００）溶液（溶剤：酢酸エチル：トルエン＝２：１）に固形分に対して約２％混合し、ＰＥＴフィルムに塗工した。このフィルムについて８０℃−１０００時間の耐熱試験を行い、試験前後についてＨａｚｅ値変化および近赤外極大吸収波長における透過率変化（Δ％Ｔ）を表７に示した。Ｈａｚｅ値は、ＮＩＰＰＯＮＮ  ＤＥＮＳＨＯＫＵ製  Ｈａｚｅ  Ｍｅｔｅｒ  ＮＤＨ２０００にて測定した。
【０１４７】
表７
【表７】
2009120749.tif 000028
【０１４８】
上記表７より、比較化合物を用いた場合では耐熱試験前後で材料の分解もしくは析出が起きていると考えられ、Ｈａｚｅ値変化も大きく、１０００nmにおける透過率も大きく変化している。一方、Ｐ−２〜Ｐ−１９は樹脂との相溶性が高いため耐熱試験前後でもＨａｚｅ値は変わらず、透過率変化も小さい。
【０１４９】
［実施例４］
比較化合物１、比較化合物２、比較化合物３、および製造例１〜７で合成した材料を固形分２５％のアクリル系粘着材（モノマー組成：アクリル酸ブチル６０％、アクリル酸イソブチル３０％、アクリル酸３％、アクリル酸−２−エチルヘキシル７％、溶剤組成：酢酸エチル８０％、トルエン２０％）に固形分に対して約２．０％混合し、ＰＥＴフィルムに膜厚２０μｍで塗工し９０℃で２分乾燥させた後、さらに粘着面をＰＥＴフィルムでラミネートした。このフィルムについて８０℃−１０００時間の耐熱試験を行い、試験前後についてＨａｚｅ値変化および１０００nmにおける透過率変化（Δ％Ｔ）を表８に示した。なお、Ｈａｚｅ値は実施例４と同様の方法で求めた。また可視光およびλmaxの透過率は、日本分光製吸光光度測定機Ｖ−５７０にて測定した。
【０１５０】
表８
【表８】
2009120749.tif 000029
【０１５１】
バインダー樹脂に粘着剤を用いた場合、上記表８より比較化合物を用いた場合では耐熱試験前後で材料の凝集あるいは析出が起きていると考えられ、Ｈａｚｅ値変化も大きく、１０００nmにおける透過率も大きく変化している。一方、Ｐ−２〜Ｐ−１９は樹脂との相溶性が高いため耐熱試験前後でもＨａｚｅ値は変わらず、透過率変化も比較的小さい。
【０１５２】
［実施例５］
実施例３のフィルムにおいて、紫外線吸収ＰＥＴフィルム（テイジンテトロンフィルム、帝人デュポンフィルム株式会社製）を装着し、キセノン−１００Ｗ／ｍ2、温度６０％、湿度６０％、で１００時間耐光試験を行い、試験前後のＨａｚｅ値、極大吸収波長の透過率変化Δ％Ｔを表９に示す。
【０１５３】
表９
【表９】
2009120749.tif 000030
【０１５４】
表９より試験前後での透過率変化Δ％Ｔは比較化合物１、比較化合物２、比較化合物３、よりもＰ−２〜Ｐ−１９のほうが小さく、高い耐光性を持っていることが分かる。
【０１５５】
［実施例６］
実施例５と同様の試験を実施例４で作成したフィルムを用いて行ったところ、実施例５と同様の結果が得られた。
【０１５６】
［実施例７］
比較化合物１、比較化合物２、比較化合物３、および製造例１〜７で合成した材料を固形分２５％のポリメチルメタクリレート（Ｍｗ＝２００，０００）溶液（溶剤：酢酸エチル：トルエン＝２：１）に固形分に対して約２．０％混合し、さらにそこへＰＰ−１（吸収波長８５０nm）を固形分に対して１．５％混合してＰＥＴフィルムに塗工し、１００℃、２分で乾燥させた。このフィルムについて８０℃、１０００時間で耐熱試験を行い、８５０ｎｍおよび１０００ｎｍにおける透過率変化を求めた。結果を表１０に示す。
【０１５７】
表１０
【表１０】
2009120749.tif 000031
【０１５８】
上記表１０より本発明の一般式（１）の材料は他の近赤外線吸収色素と混合した場合でも互いに相互作用して吸収変化することなく、高い耐久性を有していることが分かる。
【０１５９】
［実施例８］
実施例７と同様の試験を実施例４で用いた粘着性バインダー樹脂を用いて行ったところ、同様の結果が得られた。